(57)【要約】【課題】ゲルの発生を抑制できるとともに、貯蔵安定性に優れるイソシアヌレートを製造できるイソシアヌレートの製造方法を提供する。【解決手段】キシリレンジイソシアネートを含む原料成分を、イソシアヌレート化触媒の存在下においてイソシアヌレート化反応させることにより、キシリレンジイソシアネートのイソシアヌレートを含むイソシアヌレート反応液を得て（反応工程）、イソシアヌレート反応液から、キシリレンジイソシアネートのイソシアヌレートを含有する製品成分を分離する（分離工程）、イソシアヌレートの製造方法において、上記の反応工程の前に、原料成分に対して５０〜１００ｐｐｍの割合になるように、原料成分に触媒失活剤を添加する（反応前添加工程）。【選択図】なし【特許請求の範囲】
【請求項１】
キシリレンジイソシアネートを含む原料成分を、イソシアヌレート化触媒の存在下においてイソシアヌレート化反応させることにより、キシリレンジイソシアネートのイソシアヌレートを含むイソシアヌレート反応液を得る反応工程と、
前記イソシアヌレート反応液から、キシリレンジイソシアネートのイソシアヌレートを含有する製品成分を分離する分離工程とを備え、
前記反応工程の前に、前記原料成分に対して５０〜１００ｐｐｍの割合になるように、前記原料成分に触媒失活剤を添加する反応前添加工程
を備える
ことを特徴とする、イソシアヌレートの製造方法。
【請求項２】
前記触媒失活剤が、リン酸および／またはスルホン酸、あるいは、そのエステルであり、
前記反応工程の後に、前記イソシアヌレート反応液に対して５００〜１０００ｐｐｍの割合になるように、前記イソシアヌレート反応液に触媒失活剤を添加する反応後添加工程を備える
ことを特徴とする、請求項１に記載のイソシアヌレートの製造方法。
【請求項３】
前記反応後添加工程における触媒失活剤の添加割合が、
前記反応前添加工程における触媒失活剤の添加割合に対して、
５〜２０倍である
ことを特徴とする、請求項２に記載のイソシアヌレートの製造方法。
【発明の詳細な説明】
【技術分野】
【０００１】
本発明は、イソシアヌレートの製造方法に関する。
【背景技術】
【０００２】
ポリウレタン樹脂は、通常、ポリイソシアネートと活性水素基含有化合物との反応により製造されており、例えば、塗料、接着剤、エラストマーなどとして、各種産業分野において広範に使用されている。
【０００３】
ポリウレタン樹脂の製造に用いられるポリイソシアネートとして、例えば、キシリレンジイソシアネートを、イソシアヌレート化触媒の存在下においてイソシアヌレート化反応させて得られるポリイソシアヌレート組成物が提案されている。また、このようなポリイソシアヌレート組成物の製造においては、イソシアヌレート化触媒の触媒失活剤を添加することも提案されている（例えば、特許文献１参照。）。
【先行技術文献】
【特許文献】
【０００４】
【特許文献１】国際公開ＷＯ２０１５／１３３４９３パンフレット
【発明の概要】
【発明が解決しようとする課題】
【０００５】
一方、特許文献１に記載の方法では、通常、キシリレンジイソシアネートをイソシアヌレート化反応させた後に、触媒失活剤を添加する。これにより、貯蔵安定性に優れるイソシアヌレートが得られる。
【０００６】
しかしながら、このような方法では、イソシアヌレート化反応の初期において、キシリレンジイソシアネートが急激に反応して、反応容器の表面などに膜状ゲル（ナイロンなど）を生じる場合がある。
【０００７】
本発明は、ゲルの発生を抑制できるとともに、貯蔵安定性に優れるイソシアヌレートを製造できるイソシアヌレートの製造方法である。
【課題を解決するための手段】
【０００８】
本発明［１］は、キシリレンジイソシアネートを含む原料成分を、イソシアヌレート化触媒の存在下においてイソシアヌレート化反応させることにより、キシリレンジイソシアネートのイソシアヌレートを含むイソシアヌレート反応液を得る反応工程と、前記イソシアヌレート反応液から、キシリレンジイソシアネートのイソシアヌレートを含有する製品成分を分離する分離工程とを備え、前記反応工程の前に、前記原料成分に対して５０〜１００ｐｐｍの割合になるように、前記原料成分に触媒失活剤を添加する反応前添加工程を備える、イソシアヌレートの製造方法を含んでいる。
【０００９】
また、本発明［２］は、前記触媒失活剤が、リン酸および／またはスルホン酸、あるいは、そのエステルであり、前記反応工程の後に、前記イソシアヌレート反応液に対して５００〜１０００ｐｐｍの割合になるように、前記イソシアヌレート反応液に触媒失活剤を添加する反応後添加工程を備える、上記［１］に記載のイソシアヌレートの製造方法を含んでいる。
【００１０】
また、本発明［３］は、前記反応後添加工程における触媒失活剤の添加割合が、前記反応前添加工程における触媒失活剤の添加割合に対して、５〜２０倍である、上記［２］に記載のイソシアヌレートの製造方法を含んでいる。
【発明の効果】
【００１１】
本発明のイソシアヌレートの製造方法では、キシリレンジイソシアネートのイソシアヌレート化反応の前に、所定量の触媒失活剤を原料成分に添加してから、イソシアヌレート化反応させる。そのため、イソシアヌレート化反応が急激に進行することを抑制でき、ゲルの発生を抑制できる。
【発明を実施するための形態】
【００１２】
（１）原料成分
本発明のイソシアヌレートの製造方法では、キシリレンジイソシアネートのイソシアヌレートを製造する。
【００１３】
このイソシアヌレートの製造方法では、まず、キシリレンジイソシアネートを含む原料成分を、準備する（準備工程）。
【００１４】
原料成分は、必須成分としてキシリレンジイソシアネートを含んでいる。
【００１５】
キシリレンジイソシアネート（以下、ＸＤＩと表記する場合がある。）は、構造異性体として、１，２−ＸＤＩ（ｏ−ＸＤＩ）、１，３−ＸＤＩ（ｍ−ＸＤＩ）、１，４−ＸＤＩ（ｐ−ＸＤＩ）を含んでいる。ＸＤＩの構造異性体は、単独使用または２種類以上併用されてもよい。
【００１６】
ＸＤＩとして、好ましくは、１，３−ＸＤＩおよび１，４−ＸＤＩが挙げられ、より好ましくは、１，３−ＸＤＩが挙げられる。
【００１７】
また、原料成分は、貯蔵安定性および反応性の観点から、好ましくは、酸成分を含んでいる。換言すれば、原料成分は、好ましくは、キシリレンジイソシアネートおよび酸成分を含有するキシリレンジイソシアネート組成物であり、より好ましくは、本質的に、キシリレンジイソシアネートおよび酸成分からなるキシリレンジイソシアネート組成物である。
【００１８】
原料成分が酸成分を含有していれば、後述する触媒失活剤などの貯蔵安定剤を含有していなくとも、貯蔵安定性に優れる。さらに、酸成分は、触媒失活剤よりもイソシアヌレート化反応の阻害効果が低いため、上記の原料成分は、イソシアヌレート化反応効率にも優れる。
【００１９】
酸成分としては、特に制限されず、例えば、塩化水素（塩酸）、硫酸、硝酸、リン酸などの無機酸、例えば、スルホン酸、酢酸などの有機酸などが挙げられる。これらは単独使用または２種類以上併用することができる。酸成分として、好ましくは、無機酸が挙げられ、より好ましくは、塩化水素が挙げられる。
【００２０】
酸成分の含有割合は、特に制限されないが、原料成分の総量に対して、例えば、１０ｐｐｍ以上、好ましくは、２０ｐｐｍ以上、より好ましくは、３０ｐｐｍ以上、さらに好ましくは、４０ｐｐｍ以上であり、例えば、１００ｐｐｍ以下、好ましくは、８０ｐｐｍ以下、より好ましくは、７５ｐｐｍ以下、さらに好ましくは、７０ｐｐｍ以下である。
【００２１】
なお、酸成分の含有割合は、ＪＩＳ  Ｋ−１６０３−２：２００７に準拠して、塩化水素換算値（すなわち、酸度）として測定される（以下同様）。
【００２２】
また、酸成分の含有割合（酸度）は、例えば、キシリレンジイソシアネートを含む原料成分に、塩化水素など公知の酸や、高酸度のキシリレンジイソシアネート（例えば、酸度が２０００ｐｐｍ以上のキシリレンジイソシアネート組成物など）を添加することによって、調整することができる。
【００２３】
なお、このような酸成分は、イソシアヌレート化反応（後述）に対して、負触媒として作用する。
【００２４】
また、原料成分は、本質的に、後述する触媒失活剤などの、貯蔵安定剤を含有していない。
【００２５】
触媒失活剤（貯蔵安定剤）の含有割合は、原料成分の総量に対して、例えば、１０ｐｐｍ以下、好ましくは、１ｐｐｍ以下、より好ましくは、０．１ｐｐｍ以下、とりわけ好ましくは、０ｐｐｍである。
【００２６】
また、原料成分の、キシリレンジイソシアネート純度（すなわち、原料成分の総量に対する、ＸＤＩ（単量体）の含有割合）は、例えば、９８．０質量％以上、好ましくは、９８．５以上、より好ましくは、９９．０質量％以上であり、通常、１００質量％未満である。
【００２７】
（２）イソシアヌレート化反応
本発明のイソシアヌレートの製造では、上記の原料成分を、イソシアヌレート化触媒の存在下においてイソシアヌレート化反応させる（反応工程）。
【００２８】
イソシアヌレート化触媒としては、イソシアヌレート化に有効な触媒であれば、特に限定されず、例えば、テトラメチルアンモニウム、テトラエチルアンモニウム、テトラブチルアンモニウム、トリメチルベンジルアンモニウムなどのテトラアルキルアンモニウムのハイドロオキサイドやその有機弱酸塩、例えば、トリメチルヒドロキシプロピルアンモニウム、トリメチルヒドロキシエチルアンモニウム、トリエチルヒドロキシプロピルアンモニウム、トリエチルヒドロキシエチルアンモニウムなどのトリアルキルヒドロキシアルキルアンモニウムのハイドロオキサイドやその有機弱酸塩、例えば、酢酸、カプロン酸、オクチル酸、ミリスチン酸などのアルキルカルボン酸のアルカリ金属塩、例えば、上記アルキルカルボン酸の錫、亜鉛、鉛などの金属塩、例えば、アルミニウムアセチルアセトン、リチウムアセチルアセトンなどのβ−ジケトンの金属キレート化合物、例えば、塩化アルミニウム、三フッ化硼素などのフリーデル・クラフツ触媒、例えば、チタンテトラブチレート、トリブチルアンチモン酸化物などの種々の有機金属化合物、例えば、ヘキサメチルシラザンなどのアミノシリル基含有化合物などが挙げられる。
【００２９】
具体的には、例えば、Ｚｗｉｔｔｅｒ  ｉｏｎ型のヒドロキシアルキル第４級アンモニウム化合物などが挙げられ、より具体的には、例えば、Ｎ−（２−ヒドロキシプロピル）−Ｎ，Ｎ，Ｎ−トリメチルアンモニウム−２−エチルヘキサノエート、Ｎ，Ｎ−ジメチル−Ｎ−ヒドロキシエチル−Ｎ−２−ヒドロキシプロピルアンモニウム・ヘキサノエート、トリエチル−Ｎ−２−ヒドロキシプロピルアンモニウム・ヘキサデカノエート、トリメチル−Ｎ−２−ヒドロキシプロピルアンモニウム・フェニルカーボネート、トリメチル−Ｎ−２−ヒドロキシプロピルアンモニウム・フォーメートなどが挙げられる。
【００３０】
これらイソシアヌレート化触媒は、単独使用または２種類以上併用することができる。
【００３１】
イソシアヌレート化触媒として、好ましくは、テトラアルキルアンモニウムのハイドロオキサイドが挙げられ、さらに好ましくは、テトラブチルアンモニウムのハイドロオキサイドが挙げられる。
【００３２】
イソシアヌレート化触媒の使用形態は、特に制限されず、イソシアヌレート化触媒の固形分を直接使用してもよく、また、イソシアヌレート化触媒を有機溶媒に溶解させた触媒溶液を使用してもよい。
【００３３】
好ましくは、イソシアヌレート化触媒は、触媒溶液として使用される。
【００３４】
触媒溶液において、有機溶媒としては、例えば、アルコール類（例えば、メタノール、エタノール、プロパノール、ブタノールなど）、ケトン類（例えば、アセトン、メチルエチルケトン、メチルイソブチルケトン、シクロヘキサノンなど）、ニトリル類（例えば、アセトニトリルなど）、アルキルエステル類（例えば、酢酸メチル、酢酸エチル、酢酸ブチル、酢酸イソブチルなど）、グリコールエーテルエステル類（例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、３−メチル−３−メトキシブチルアセテート、エチル−３−エトキシプロピオネートなど）、エーテル類（例えば、ジエチルエーテル、テトラヒドロフラン、ジオキサンなど）、極性非プロトン類（例えば、Ｎ−メチルピロリドン、ジメチルホルムアミド、Ｎ，Ｎ’−ジメチルアセトアミド、ジメチルスルホキシド、ヘキサメチルホスホニルアミドなど）などが挙げられる。有機溶媒は、単独使用または２種以上併用することができる。
【００３５】
有機溶媒のなかでは、好ましくは、グリコールエーテルエステル類が挙げられ、さらに好ましくは、プロピレングリコールメチルエーテルアセテートが挙げられる。
【００３６】
触媒溶液の固形分濃度（イソシアヌレート化触媒の含有割合）は、例えば、６０．０質量％以下、好ましくは、５０．０質量％以下である。
【００３７】
そして、この方法では、原料成分にイソシアヌレート化触媒を一括添加または分割添加して、混合・分散させて、次いで、原料成分中のキシリレンジイソシアネート（単量体）を、イソシアヌレート化反応させる。
【００３８】
イソシアヌレート化触媒（固形分換算）の添加割合は、原料成分１００質量部に対して、例えば、０．００１質量部以上、好ましくは、０．００５質量部以上、例えば、０．１質量部以下、好ましくは、０．０５質量部以下である。
【００３９】
イソシアヌレート化触媒の添加割合が上記下限以上であれば、原料成分を確実にイソシアヌレート化反応させることができる。イソシアヌレート化触媒の添加割合が上記上限以下であれば、原料成分にイソシアヌレート化触媒を添加したときに、ゲルの発生を安定して抑制できる。
【００４０】
このイソシアヌレート化反応は、例えば、窒素ガスなどの不活性ガス雰囲気、常圧（大気圧）下において実施される。イソシアヌレート化反応の反応条件として、反応温度は、例えば、室温（例えば、２５℃）以上、好ましくは、４０℃以上、より好ましくは、６０℃以上、例えば、１００℃以下、好ましくは、９０℃以下であり、反応時間は、例えば、３０分以上、好ましくは、１時間以上、さらに好ましくは、２時間以上、例えば、１２時間以下、好ましくは、１０時間以下、さらに好ましくは、８時間以下である。
【００４１】
これにより、キシリレンジイソシアネートのイソシアヌレートと、未反応のキシリレンジイソシアネート（単量体）とを含むイソシアヌレート反応液を得ることができる。
【００４２】
また、上記のイソシアヌレート化反応においては、必要に応じて、例えば、酸化防止剤、助触媒（例えば、有機亜リン酸エステルなど）などの公知の添加剤を添加することができる。
【００４３】
添加剤として、好ましくは、酸化防止剤が挙げられる。
【００４４】
酸化防止剤としては、例えば、フェノール系酸化防止剤、ヒンダードフェノール系酸化防止剤が挙げられ、衛生性の観点から、好ましくは、ヒンダードフェノール系酸化防止剤が挙げられる。ヒンダードフェノール系酸化防止剤として、具体的には、例えば、２，６?ジ（ｔｅｒｔ-ブチル）?４?メチルフェノール（別名：ジブチルヒドロキシトルエン、以下、ＢＨＴと略する場合がある。）、［３−［３−（３，５−ジ−ｔｅｒｔ−ブチル−４−ヒドロキシフェニル）プロパノイルオキシ］−２，２−ビス［３−（３，５−ジ−ｔｅｒｔ−ブチル−４−ヒドロキシフェニル）プロパノイルオキシメチル］プロピル］３−（３，５−ジｔｅｒｔ−ブチル−４−ヒドロキシフェニル）プロパノエート（イルガノックス１０１０、チバ・ジャパン社製、商品名）、オクタデシル３‐（３，５‐ジ‐ｔｅｒｔ‐ブチル‐４‐ヒドロキシフェニル）プロピオナート（イルガノックス１０７６、チバ・ジャパン社製、商品名）、３−（４−ヒドロキシ−３，５−ジイソプロピルフェニル）プロピオン酸オクチルエステル（イルガノックス１１３５、チバ・ジャパン社製、商品名）、ビス［３−（３−メチル−４−ヒドロキシ−５−ｔｅｒｔ−ブチルフェニル）プロピオン酸］エチレンビスオキシビスエチレン（イルガノックス２４５、チバ・ジャパン社製、商品名）などが挙げられる。
【００４５】
これら酸化防止剤は、単独使用または２種類以上併用することができる。
【００４６】
酸化防止剤として、衛生性の観点から、好ましくは、ＢＨＴを除くヒンダードフェノール系酸化防止剤が挙げられ、より好ましくは、オクタデシル３−（３，５−ジ−ｔｅｒｔ−ブチル−４−ヒドロキシフェニル）プロピオナート（イルガノックス１０７６、チバ・ジャパン社製、商品名）が挙げられる。
【００４７】
なお、添加剤を添加するタイミングは、特に制限されず、イソシアヌレート化反応前の原料成分に添加してもよく、また、イソシアヌレート化反応中のイソシアヌレート反応液に添加してもよく、さらには、イソシアヌレート化反応後のイソシアヌレート反応液に添加してもよい。好ましくは、イソシアヌレート化反応前の原料成分に添加する。
【００４８】
添加剤の添加割合は、目的および用途に応じて、適宜設定される。
【００４９】
また、上記のイソシアヌレート化反応では、製品成分（後述）の粘度を調整するため、必要によりアルコール類を配合することができる。
【００５０】
アルコール類を配合するには、例えば、まず、原料成分とアルコール類とをウレタン化反応させ、次いで、そのウレタン反応液に上記したイソシアヌレート化触媒を添加して、原料成分（アルコール類との反応生成物を含む。）をイソシアヌレート化反応させた後、必要により未反応のキシリレンジイソシアネートを除去する。
【００５１】
具体的には、まず、キシリレンジイソシアネートを含む原料成分とアルコール類とを混合してウレタン化反応させる。
【００５２】
アルコール類として、例えば、１価アルコール（例えば、炭素数１〜２０の直鎖状の１価アルコール、炭素数１〜２０の分岐状の１価アルコールなど）、２価アルコール（例えば、炭素数２〜２０の直鎖状の２価アルコール、炭素数３〜２０の分岐状の２価アルコール、炭素数６〜２０の脂環族の２価アルコールなど）、３価アルコール（例えば、グリセリン、トリメチロールプロパンなど）、４価以上のアルコール（例えば、テトラメチロールメタン、Ｄ−ソルビトール、キシリトール、Ｄ−マンニトールなど）などが挙げられる。
【００５３】
また、アルコール類は、分子中に１つ以上のヒドロキシ基を有していれば、それ以外の分子構造は、本発明の優れた効果を阻害しない限り、特に制限されない。例えば、アルコール類は、分子中に、エステル基、エーテル基、シクロヘキサン環、芳香環などを有することもできる。
【００５４】
アルコール類のなかでは、好ましくは、２価アルコール、さらに好ましくは、炭素数３〜２０の分岐状の２価アルコールが挙げられる。炭素数３〜２０の分岐状の２価アルコールとして、例えば、１，２−プロパンジオール、１，３−ブチレングリコール（別名：１，３−ブタンジオール）、１，２−ブチレングリコール、ネオペンチルグリコール、３−メチル−１，５−ペンタンジオールなどが挙げられ、好ましくは、１，３−ブチレングリコール（１，３−ブタンジオール）が挙げられる。
【００５５】
アルコール類は、単独使用または２種類以上併用されてもよい。
【００５６】
アルコール類の配合割合は、原料成分１００質量部に対して、例えば、０．１質量部以上、好ましくは、０．５質量部以上、さらに好ましくは、１質量部以上、例えば、４０質量部以下、好ましくは、２０質量部以下、さらに好ましくは、１０質量部以下である。
【００５７】
また、アルコール類のヒドロキシ基に対する、原料成分のイソシアネート基の当量比（ＮＣＯ／ＯＨ）は、例えば、５以上、好ましくは、１０以上、さらに好ましくは、２０以上、通常、１０００以下である。
【００５８】
このような原料成分とアルコール類との混合は、例えば、窒素ガスなどの不活性ガス雰囲気、常圧（大気圧）下において実施される。混合条件として、混合温度は、例えば、室温（例えば、２５℃）以上、好ましくは、４０℃以上、例えば、１００℃以下、好ましくは、９０℃以下であり、混合時間は、例えば、３分間以上、好ましくは、１２分間以上、例えば、１０時間以下、好ましくは、６時間以下である。
【００５９】
次いで、得られたウレタン反応液に、上記した配合割合で上記したイソシアヌレート化触媒を添加し、原料成分（アルコール類との反応生成物を含む。）をイソシアヌレート化反応させる。なお、イソシアヌレート化反応における反応条件は、上記と同様である。
【００６０】
これにより、キシリレンジイソシアネートのイソシアヌレートと、未反応のキシリレンジイソシアネート（単量体）とを含むイソシアヌレート反応液を得ることができる。
【００６１】
また、反応工程において、転化率が目標値（例えば、１０％以上、好ましくは、２０％以上、例えば、４０％以下）に到達した後に触媒失活剤が添加されることで、イソシアヌレート化反応が停止される（反応後添加工程、反応停止工程）。
【００６２】
触媒失活剤としては、例えば、リン酸化合物、スルホン酸化合物、スルホンアミド化合物などが挙げられる。
【００６３】
リン酸化合物としては、例えば、リン酸、リン酸エステルなどが挙げられる。リン酸エステルとしては、例えば、リン酸メチル、リン酸エチル、リン酸プロピル、リン酸ブチル、リン酸ジプロピル、リン酸ブトキシエチル、リン酸２−エチルヘキシル、リン酸ビス（２−エチルヘキシル）、リン酸（Ｃ１２〜１８）アルキル、リン酸イソトリデシル、リン酸オレイル、リン酸テトラコシル、リン酸エチレングリコール、リン酸２−ヒドロキシエチルメタクリレート、リン酸ジブチルなどが挙げられる。
【００６４】
スルホン酸化合物としては、例えば、スルホン酸、スルホン酸エステルなどが挙げられる。スルホン酸としては、例えば、ドデシルベンゼンスルホン酸、パラトルエンスルホン酸などが挙げられる。スルホン酸エステルとしては、例えば、ドデシルベンゼンスルホン酸メチル、ドデシルベンゼンスルホン酸エチル、ドデシルベンゼンスルホン酸プロピル、ドデシルベンゼンスルホン酸ブチルなどのドデシルベンゼンスルホン酸アルキルエステル、例えば、パラトルエンスルホン酸メチル、パラトルエンスルホン酸エチル、パラトルエンスルホン酸プロピル、パラトルエンスルホン酸ブチルなどのパラトルエンスルホン酸アルキルエステルなどが挙げられる。
【００６５】
スルホンアミド化合物としては、例えば、芳香族スルホンアミド類（例えば、ベンゼンスルホンアミド、ジメチルベンゼンスルホンアミド、スルファニルアミド、ｏ−およびｐ−トルエンスルホンアミド、ヒドロキシナフタレンスルホンアミド、ナフタレン−１−スルホンアミド、ナフタレン−２−スルホンアミド、ｍ−ニトロベンゼンスルホンアミド、ｐ−クロロベンゼンスルホンアミドなど）、脂肪族スルホンアミド類（例えば、メタンスルホンアミド、Ｎ，Ｎ−ジメチルメタンスルホンアミド、Ｎ，Ｎ−ジメチルエタンスルホンアミド、Ｎ，Ｎ−ジエチルメタンスルホンアミド、Ｎ−メトキシメタンスルホンアミド、Ｎ−ドデシルメタンスルホンアミド、Ｎ−シクロヘキシル−１−ブタンスルホンアミド、２−アミノエタンスルホンアミドなど）などが挙げられる。
【００６６】
また、触媒失活剤としては、上記のほか、例えば、モノクロル酢酸、ベンゾイルクロリドなども挙げられる。
【００６７】
これら触媒失活剤は、単独使用または２種類以上併用することができる。
【００６８】
なお、触媒失活剤は、上記イソシアヌレート反応液に対して、貯蔵安定剤としても作用する。
【００６９】
触媒失活剤として、好ましくは、リン酸化合物および／またはスルホン酸化合物が挙げられる。換言すれば、触媒失活剤として、好ましくは、リン酸および／またはスルホン酸、あるいは、そのエステルが挙げられる。
【００７０】
これらを使用することにより、後述する分離工程において、イソシアヌレートを含む製品成分（後述）に、触媒失活剤（貯蔵安定剤）を含有させることができ、製品成分の貯蔵安定性の向上を図ることができる。さらに、上記の触媒失活剤を用いると、後述する分離工程において、未反応のキシリレンジイソシアネートを含む回収成分（後述）に、触媒失活剤（貯蔵安定剤）が混入することを抑制できる。そのため、反応性に優れた回収成分を得ることができ、後述するように、回収成分を反応工程に再利用することができる。
【００７１】
このような観点から、触媒失活剤として、さらに好ましくは、スルホン酸が挙げられ、とりわけ好ましくは、ドデシルベンゼンスルホン酸が挙げられる。
【００７２】
触媒失活剤の使用形態は、特に制限されず、触媒失活剤の有効成分を直接使用してもよく、また、触媒失活剤を上記の有機溶媒に溶解させた触媒失活剤溶液を使用してもよい。好ましくは、触媒失活剤溶液を使用する。
【００７３】
触媒失活剤を、触媒失活剤溶液として使用する場合、有機溶媒として、好ましくは、グリコールエーテルエステル類が挙げられ、さらに好ましくは、プロピレングリコールメチルエーテルアセテートが挙げられる。
【００７４】
また、触媒失活剤の有効成分濃度（触媒失活剤の含有割合）は、例えば、１０質量％以上、好ましくは、２０質量％以上、例えば、７０質量％以下、好ましくは、６０質量％以下である。
【００７５】
また、触媒失活剤の添加割合（有効成分換算）は、イソシアヌレート反応液の総量に対して、例えば、４００ｐｐｍ以上、好ましくは、５００ｐｐｍ以上、より好ましくは、６００ｐｐｍ以上であり、例えば、３０００ｐｐｍ以下、好ましくは、１０００ｐｐｍ以下、より好ましくは、８００ｐｐｍ以下である。
【００７６】
触媒失活剤の添加割合が上記範囲であれば、後述する分離工程において、イソシアヌレートを含む製品成分（後述）に、触媒失活剤（貯蔵安定剤）を含有させることができ、製品成分の貯蔵安定性の向上を図ることができる。さらに、上記の触媒失活剤を用いると、後述する分離工程において、未反応のキシリレンジイソシアネートを含む回収成分（後述）に、触媒失活剤（貯蔵安定剤）が混入することを抑制できる。そのため、反応性に優れた回収成分を得ることができ、後述するように、回収成分を反応工程に再利用することができる。
【００７７】
また、得られるイソシアヌレート反応液は、好ましくは、酸成分を含有する。
【００７８】
イソシアヌレート反応液における酸成分の含有割合（酸度）は、イソシアヌレート反応液の総量に対して、例えば、５０ｐｐｍ以上、好ましくは、７０ｐｐｍ以上であり、例えば、２００ｐｐｍ以下、好ましくは、１５０ｐｐｍ以下である。
【００７９】
イソシアヌレート反応液の酸度が上記範囲であれば、後述する分離工程において得られる回収成分の酸度を、所定の範囲に調整することができ、再利用性に優れた回収成分を得ることができる。
【００８０】
なお、この方法では、必要に応じて、上記のイソシアヌレート反応液に、塩化水素など公知の酸や、高酸度のキシリレンジイソシアネート（例えば、酸度が２０００ｐｐｍ以上のキシリレンジイソシアネート組成物など）を添加することによって、酸度を調整することもできる。
【００８１】
（３）ゲル化抑制
また、上記のイソシアヌレート化反応では、イソシアヌレート化反応の初期において、キシリレンジイソシアネートが急激に反応して、反応容器の表面などに膜状ゲルを生じる場合がある。
【００８２】
そこで、反応初期におけるゲルの発生を抑制するため、上記の反応工程の前に、原料成分に上記した触媒失活剤を添加する（反応前添加工程）。
【００８３】
触媒失活剤としては、例えば、上記したリン酸化合物、上記したスルホン酸化合物、上記したスルホンアミド化合物、モノクロル酢酸、ベンゾイルクロリドなどが挙げられる。
【００８４】
これら触媒失活剤は、単独使用または２種類以上併用することができる。
【００８５】
反応前添加工程において添加する触媒失活剤と、上記の反応後添加工程において添加する触媒失活剤とは、同一種類であってもよく、また、異なる種類であってもよい。
【００８６】
好ましくは、反応前添加工程において添加する触媒失活剤と、反応後添加工程において添加する触媒失活剤とは、同一種類である。
【００８７】
また、反応前添加工程において添加する触媒失活剤として、好ましくは、リン酸化合物および／またはスルホン酸化合物が挙げられる。換言すれば、触媒失活剤として、好ましくは、リン酸および／またはスルホン酸、あるいは、そのエステルが挙げられる。
【００８８】
触媒失活剤の使用形態は、特に制限されず、触媒失活剤の有効成分を直接使用してもよく、また、触媒失活剤を上記の有機溶媒に溶解させた触媒失活剤溶液を使用してもよい。好ましくは、触媒失活剤溶液を使用する。
【００８９】
触媒失活剤溶液において、触媒失活剤の有効成分濃度（触媒失活剤の含有割合）は、例えば、１０質量％以上、好ましくは、２０質量％以上、例えば、７０質量％以下、好ましくは、６０質量％以下である。
【００９０】
触媒失活剤の添加割合（固形分換算）は、原料成分の総量に対して、５０ｐｐｍ以上、好ましくは、６０ｐｐｍ以上、より好ましくは、７０ｐｐｍ以上であり、１００ｐｐｍ以下、好ましくは、９０ｐｐｍ以下、より好ましくは、８０ｐｐｍ以下である。
【００９１】
触媒失活剤の添加割合が、上記下限を下回る場合、反応初期におけるゲル化を抑制できないという不具合がある。
【００９２】
また、触媒失活剤の添加割合が、上記上限を上回る場合、原料成分の反応性を低下させ、イソシアヌレート化反応の進行を阻害するという不具合がある。
【００９３】
一方、上記所定量の触媒失活剤を原料成分に添加することにより、反応初期において、イソシアヌレート化反応が急激に進行することを抑制でき、ゲルの発生を抑制でき、また、イソシアヌレート化反応を良好に進行させることができる。
【００９４】
また、この方法では、好ましくは、まず、イソシアヌレート化反応の前に触媒失活剤を添加し（反応前添加工程）、イソシアヌレート化反応させた後、さらに、得られるイソシアヌレート反応液に触媒失活剤を添加する（反応後添加工程）。
【００９５】
このような場合、反応後添加工程では、上記したように、イソシアヌレート反応液に対して所定量となるように、触媒失活剤を添加する。
【００９６】
なお、イソシアヌレート反応液に対する触媒失活剤の添加割合と、イソシアヌレート反応液中の触媒失活剤の含有割合とは、明確に区別される。すなわち、反応前添加工程で添加した触媒失活剤と、反応後添加工程で添加した触媒失活剤とが、イソシアヌレート反応液に含有される。
【００９７】
反応後添加工程における触媒失活剤の添加割合（原料成分に対する触媒失活剤の添加割合（ｐｐｍ））は、反応前添加工程における触媒失活剤の添加割合（イソシアヌレート反応液に対する触媒失活剤の添加割合（ｐｐｍ））に対して、例えば、２倍以上、好ましくは、２倍以上、より好ましくは、５倍以上であり、例えば、３０倍以下、好ましくは、２０倍以下、より好ましくは、１５倍以下である。
【００９８】
触媒失活剤の添加割合の比率が上記範囲であれば、とりわけ効率よくゲルの発生を抑制することができる。また、イソシアヌレート反応液中の触媒失活剤の総含有割合が調整されるため、後述する分離工程において、製品成分（後述）に触媒失活剤を含有させることができ、製品成分の貯蔵安定性の向上を図ることができる。さらに、回収成分（後述）に、触媒失活剤（貯蔵安定剤）が混入することを抑制できる。そのため、反応性に優れた回収成分を得ることができ、後述するように、回収成分を反応工程に再利用することができる。
【００９９】
（４）分離
そして、このイソシアヌレートの製造方法では、上記のイソシアヌレート化反応終了後において、イソシアヌレート反応液から、キシリレンジイソシアネートのイソシアヌレートを含有する製品成分と、未反応のキシリレンジイソシアネートを含有する回収成分とを、それぞれ分離する（分離工程）。
【０１００】
製品成分は、キシリレンジイソシアネートのイソシアヌレート（主としてキシリレンジイソシアネートの３量体を含有し、さらに、キシリレンジイソシアネートの５量体、７量体などを含有する、イソシアヌレート組成物）と、上記の触媒失活剤とを含有する組成物である。
【０１０１】
また、回収成分は、未反応のキシリレンジイソシアネートと、酸成分とを含有する組成物であり、好ましくは、本質的に、未反応のキシリレンジイソシアネートと、酸成分とからなる組成物である。
【０１０２】
これら製品成分と回収成分とを分離する方法としては、特に制限されないが、例えば、薄膜蒸留装置が用いられる。
【０１０３】
薄膜蒸留における蒸留条件としては、蒸留温度が、例えば、１２０℃以上、好ましくは、１５０℃以上であり、例えば、２５０℃以下、好ましくは、２００℃以下である。また、蒸留圧力（絶対圧力）が、例えば、１ＰａＡ以上であり、例えば、６０ＰａＡ以下である。
【０１０４】
また、水蒸気圧（ゲージ圧）が、例えば、０．１ＭＰａＧ以上、好ましくは、０．５ＭＰａＧ以上であり、例えば、３ＭＰａＧ以下、好ましくは、１ＭＰａＧ以下である。
【０１０５】
また、イソシアヌレート反応液のフィード量が、例えば、１０ｋｇ／ｈｒ以上、好ましくは、１００ｋｇ／ｈｒ以上であり、例えば、１０００ｋｇ／ｈｒ以下、好ましくは、５００ｋｇ／ｈｒ以下である。
【０１０６】
これにより、キシリレンジイソシアネートのイソシアヌレートを含有する製品成分が、高沸点成分として分離される。
【０１０７】
製品成分のイソシアネート基濃度は、例えば、１５質量％以上、好ましくは、１６質量％以上、例えば、２２質量％以下、好ましくは、２１質量％以下である。
【０１０８】
また、製品成分のイソシアネートモノマー濃度（未反応のキシリレンジイソシアネートの濃度）は、例えば、５質量％以下、好ましくは、２質量％以下、さらに好ましくは、１質量％以下である。
【０１０９】
また、製品成分には、必要により、上記した有機溶媒を適宜の割合で添加して、固形分濃度を調整することができる。
【０１１０】
製品成分の固形分濃度は、例えば、１０質量％以上、好ましくは、２０質量％以上であり、例えば、１００質量％以下、好ましくは、９０質量％以下である。
【０１１１】
また、製品成分には、イソシアヌレート化反応において添加した触媒失活剤が、貯蔵安定剤として含有される。
【０１１２】
触媒失活剤（貯蔵安定剤）の含有割合は、製品成分の総量に対して、例えば、４００ｐｐｍ以上、好ましくは、５００ｐｐｍ以上であり、例えば、２５００ｐｐｍ以下、好ましくは、２０００ｐｐｍ以下である。
【０１１３】
触媒失活剤（貯蔵安定剤）の含有割合が上記範囲であれば、製品成分は貯蔵安定性に優れる。
【０１１４】
なお、必要により、分離された製品成分に、上記した触媒失活剤（貯蔵安定剤）をさらに添加して、含有割合を上記範囲に調整することもできる。
【０１１５】
また、製品成分には、必要に応じて、公知の添加剤、例えば、可塑剤、ブロッキング防止剤、耐熱安定剤（上記のスルホンアミド化合物など）、耐光安定剤、酸化防止剤、離型剤、顔料、染料、滑剤、フィラー、加水分解防止剤などを添加することができる。
【０１１６】
（５）再利用
上記の分離工程では、未反応のキシリレンジイソシアネート（単量体）を含有する回収成分が、低沸点成分として分離される。より具体的には、分離される回収成分は、未反応のキシリレンジイソシアネート（単量体）と、酸成分と（さらに、必要により配合される有機溶媒と）を含有する。
【０１１７】
回収成分における酸成分の含有割合（酸度）は、回収成分の総量に対して、例えば、２０ｐｐｍ以上、好ましくは、３０ｐｐｍ以上、より好ましくは、４０ｐｐｍ以上であり、例えば、８０ｐｐｍ以下、好ましくは、７５ｐｐｍ以下、より好ましくは、７０ｐｐｍ以下である。
【０１１８】
なお、必要に応じて、上記の回収成分に、塩化水素など公知の酸や、高酸度のキシリレンジイソシアネート（例えば、酸度が２０００ｐｐｍ以上のキシリレンジイソシアネート組成物など）を添加することによって、酸度を調整することができる。
【０１１９】
また、回収成分は、本質的に、触媒失活剤（貯蔵安定剤）を含有していない。
【０１２０】
具体的には、触媒失活剤（貯蔵安定剤）として、リン酸および／またはスルホン酸、あるいは、そのエステルを用いることにより、上記の分離工程において、製品成分に触媒失活剤（貯蔵安定剤）を含有させ、一方、回収成分に触媒失活剤（貯蔵安定剤）を含有させないことができる。
【０１２１】
触媒失活剤（貯蔵安定剤）の含有割合は、回収成分の総量に対して、例えば、１０ｐｐｍ以下、好ましくは、１ｐｐｍ以下、より好ましくは、０．１ｐｐｍ以下、とりわけ好ましくは、０ｐｐｍである。
【０１２２】
また、回収成分の、キシリレンジイソシアネート純度（すなわち、回収成分の総量に対する、ＸＤＩ（単量体）の含有割合）は、例えば、９７．０質量％以上、好ましくは、９８．０以上、より好ましくは、９９．０質量％以上であり、通常、１００質量％未満である。
【０１２３】
回収成分は、上記したように、所定割合で酸成分を含有するため、上記した触媒失活剤（貯蔵安定剤）を含有していなくとも、貯蔵安定性に優れる。さらに、酸成分は、触媒失活剤よりもイソシアヌレート化反応の阻害効果が低いため、上記の回収成分は、イソシアヌレート化反応効率にも優れる。そのため、回収成分は、上記のイソシアヌレート化反応において、好適に用いることができる。
【０１２４】
そこで、このイソシアヌレートの製造方法では、好ましくは、上記の分離工程で得られる回収成分を、イソシアヌレート化反応における原料成分として、反応工程に供する（再利用工程）。
【０１２５】
回収成分を再利用する場合、回収成分を単独で原料成分として反応工程に供してもよく、また、回収成分と、新規に調製されたキシリレンジイソシアネート組成物との混合物を、原料成分として反応工程に供してもよい。好ましくは、回収成分と、新規に調製されたキシリレンジイソシアネート組成物との混合物を、原料成分として反応工程に供する。
【０１２６】
このような場合の混合割合は、特に制限されないが、例えば、回収成分と、新規に調製されたキシリレンジイソシアネート組成物との総量１００質量部に対して、回収成分が、例えば、１０質量部以上、好ましくは、２０質量部以上であり、例えば、９０質量部以下、好ましくは、８０質量部以下である。また、新規に調製されたキシリレンジイソシアネート組成物が、例えば、１０質量部以上、好ましくは、２０質量部以上であり、例えば、９０質量部以下、好ましくは、８０質量部以下である。
【０１２７】
また、好ましくは、回収成分と、新規に調製されたキシリレンジイソシアネート組成物との混合割合は、得られる混合物（原料成分）の酸成分の含有割合（酸度）が、上記の所定範囲となるように、調整される。
【０１２８】
（６）作用・効果
上記したイソシアヌレートの製造方法では、キシリレンジイソシアネートのイソシアヌレート化反応の前に、所定量の触媒失活剤を原料成分に添加してから、イソシアヌレート化反応させる。そのため、イソシアヌレート化反応が急激に進行することを抑制でき、ゲルの発生を抑制できる。
【実施例】
【０１２９】
以下に実施例を示し、本発明をさらに具体的に説明するが、本発明は、それらに限定されない。以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。なお、「部」および「％」は、特に言及がない限り、質量基準である。
【０１３０】
実施例１
１，３−キシリレンジイソシアネート（ｍ−ＸＤＩ、三井化学社製）に塩化水素を添加して、酸度（ＪＩＳ  Ｋ−１６０３−２：２００７に準拠）を５０ｐｐｍに調整した。これにより、所定酸度のＸＤＩ組成物からなる原料成分を得た（準備工程）。
【０１３１】
窒素雰囲気下、ＸＤＩ組成物７８７．４７０質量部と、オクタデシル３−（３，５−ジ−ｔｅｒｔ−ブチル−４−ヒドロキシフェニル）プロピオナート（ヒンダードフェノール系酸化防止剤、商品名：イルガノックス１０７６、チバ・ジャパン社製）０．１６１質量部とを、６０℃〜６５℃において混合した。
【０１３２】
次いで、その混合物に、ドデシルベンゼンスルホン酸（ＤＤＢＳＡ、触媒失活剤）のプロピレングリコールメチルエーテルアセテート溶液（有効成分濃度５０質量％）を添加した。添加量は、ＤＤＢＳＡが０．０６４質量部（添加割合が、原料成分の総量に対して８０ｐｐｍ）となるように、調整した（反応前添加工程）。
【０１３３】
次いで、その混合物に１，３−ブタンジオール１５．７２６質量部を、７０℃〜７５℃において添加して混合し、ウレタン化反応させた。
【０１３４】
次いで、得られたウレタン反応液に、テトラブチルアンモニウムのハイドロオキサイド（イソシアヌレート化触媒、ＴＢＡＯＨ（３７％メタノール溶液））のプロピレングリコールメチルエーテルアセテート溶液（固形分濃度３．７質量％）を添加した。添加量は、ＴＢＡＯＨ（３７％メタノール溶液）が０．８０３質量部（有効成分として０．３質量部）となるように、調整した。
【０１３５】
次いで、ウレタン反応液を混合しながら、７０℃〜７５℃において、転化率が３０％に到達するまで、ＸＤＩをイソシアヌレート化反応させた（反応工程）。
【０１３６】
次いで、得られたイソシアヌレート反応液に、ドデシルベンゼンスルホン酸（ＤＤＢＳＡ、触媒失活剤）のプロピレングリコールメチルエーテルアセテート溶液（有効成分濃度５０質量％）を添加し、イソシアヌレート化反応を停止させた。添加量は、ＤＤＢＳＡが０．４１５質量部（ＤＤＢＳＡの添加割合が、イソシアヌレート反応液に対して５００ｐｐｍ）となるように、調整した（反応停止工程、反応後添加工程）。
【０１３７】
次いで、得られたイソシアヌレート反応液を、さらに、７０〜７５℃で３０分撹拌した。次いで、酸度を調整するため、予め調製した高酸度（酸度２４００ｐｐｍ）のＸＤＩ組成物を、イソシアヌレート反応液に２０．５６２質量部添加し、３０分撹拌した後、５０℃以下まで冷却した。
【０１３８】
次いで、得られたイソシアヌレート反応液を薄膜蒸留（圧力：〜６０ＰａＡ、水蒸気圧：０．７ＭＰａＧ、温度：１７０℃、フィード量：２００ｋｇ／ｈｒ）して、キシリレンジイソシアネートのイソシアヌレートを含有する製品成分と、未反応のキシリレンジイソシアネートを含有する回収成分とを、それぞれ分離した（分離工程）。
【０１３９】
そして、得られた製品成分には、酢酸エチル（ＥＡ）を添加して固形分濃度を７５質量％に調整し、パラトルエンスルホンアミド０．３３３質量部（耐熱安定剤）を添加した。
【０１４０】
実施例２〜１２および比較例１〜１６
反応前添加工程における触媒失活剤（ＤＤＢＳＡ）の添加割合と、反応後添加工程における触媒失活剤（ＤＤＢＳＡ）の添加割合とを、表１〜４に記載の値に調整した以外は、実施例１と同じ方法でイソシアヌレート化反応させた。
【０１４１】
＜評価＞
１．原料成分の反応性
イソシアヌレート化反応の進行の有無を評価した。評価の基準を下記する。なお、イソシアヌレート化反応が急激に進み、ゲル化が発生する場合には、「×（ゲル化）」と評価した。また、イソシアヌレート化反応が進行しなかった場合は、「×（不進行）」と評価した。
○：ゲル化が発生することなく、反応が進行した。
×：ゲル化が発生した、または、反応が進行しなかった。
【０１４２】
２．製品成分の安定性
製品成分を１７０℃で１時間保持し、ゲル化の発生の有無を評価した。評価の基準を下記する。
○：ゲル化が発生しなかった。
×：ゲル化が発生した。
【０１４３】
【表１】
2019059821.tif 000002
【０１４４】
【表２】
2019059821.tif 000003
【０１４５】
【表３】
2019059821.tif 000004
【０１４６】
【表４】
2019059821.tif 000005